(57)【要約】【課題】  巻磁心の製造方法において、薄帯の層間の絶縁性を簡易に確保できる製造方法を提供する。【解決手段】  軟磁性合金薄帯が巻き回された巻磁心の製造方法であって、  軟磁性合金薄帯の両面に絶縁層を形成して第１の軟磁性合金薄帯とする工程と、  前記第１の軟磁性合金薄帯と、絶縁層が形成されていない第２の軟磁性合金薄帯との組合せからなる複数枚の軟磁性合金薄帯を、同時に巻き回して、前記第２の軟磁性合金薄帯の両面側に前記第１の軟磁性合金薄帯が積層された状態とする工程と、  を有する、巻磁心の製造方法。【選択図】  図１
2020017608.tif 000002
【特許請求の範囲】
【請求項１】
軟磁性合金薄帯が巻き回された巻磁心の製造方法であって、
軟磁性合金薄帯の両面に絶縁層を形成して第１の軟磁性合金薄帯とする工程と、
前記第１の軟磁性合金薄帯と、絶縁層が形成されていない第２の軟磁性合金薄帯との組合せからなる複数枚の軟磁性合金薄帯を、同時に巻き回して、前記第２の軟磁性合金薄帯の両面側に前記第１の軟磁性合金薄帯が積層された状態とする工程と、
を有する、巻磁心の製造方法。
【請求項２】
軟磁性合金薄帯が巻き回された巻磁心であって、
両面に絶縁層が形成された第１の軟磁性合金薄帯と、絶縁層が形成されていない第２の軟磁性合金薄帯との組合せからなる複数枚の軟磁性合金薄帯が巻き回されていて、前記第２の軟磁性合金薄帯の両面側に前記第１の軟磁性合金薄帯が積層されている巻磁心。
【発明の詳細な説明】
【技術分野】
【０００１】
本発明は、軟磁性合金薄帯を用いた巻磁心の製造方法、およびそれにより得られる巻磁心に関する。
【背景技術】
【０００２】
中間周波変圧器やリアクトルなどの電磁機器に用いられる磁心は、動作中に鉄損が生じる。これらの電磁機器は電力変換機に多用されているため、鉄損による損失は、全体として膨大となる。省エネルギーやＣＯ２排出量の低減が強く求められている昨今では、鉄損を低減することが強く求められている。
【０００３】
磁心の材料として、従来は電磁鋼板が主に用いられていたが、鉄損を低減するために、非晶質合金薄帯やナノ結晶合金薄帯等の、軟磁性合金薄帯（以下、合金薄帯とも言う）への置き換えが進んでいる。
これらの軟磁性合金薄帯は、標準的な電磁鋼板に比べて鉄損が約１／１０から１／５０と低く、中間周波変圧器などに用いられた場合に変換器の効率向上に適しており、損失の低減に貢献できる。
【０００４】
鉄損は、ヒステリシス損失と、渦電流損失に大別され、さらに、渦電流損失は、古典的渦電流損失と異常渦電流損失に分けられる。電磁鋼板に比べて軟磁性合金薄帯の鉄損が低くなる理由としては、電磁鋼板に比べて保磁力が小さいためにヒステリシス損失を小さくでき、板厚も電磁鋼板に比べて約１／１０と薄いため古典的渦電流損失を小さくすることができる。
【０００５】
このことから、軟磁性合金薄帯を用いて重量が1kg程度の小型の磁心を作製した場合、容易に低損失な磁心を得ることができるが、重量が10kgを超えるような大型の磁心を作製した場合、軟磁性合金薄帯が本来もつ鉄損の何倍もの鉄損を生じることがある。この理由は、軟磁性合金薄帯の幅広化や磁心重量の増大などにより、軟磁性合金薄帯の層間で電流が流れやすくなり、この電流が生じることにより、渦電流が発生し、損失が増大するためである。
【０００６】
なお、軟磁性合金薄帯からなる磁心は、所定の長さで切断されて積層された積層磁心が用いられることもあるが、渦状に巻き回された巻磁心として用いられることも多い。
巻磁心において、渦電流損の発生を抑制して巻磁心の鉄損を低減させるために、合金薄帯の層間の絶縁性を高めることが行われることがある。
例えば、特許文献１では、合金薄帯と絶縁テープとを重ねて巻き回し、層間絶縁を行った巻磁心を製造することが開示されている。また、同文献では、合金表面に酸化物層を形成し合金表面に絶縁層を形成することが、開示されている。
また、特許文献２では、軟磁性合金薄帯の他に、絶縁性を有するテープを用い、両者を同時に巻くことが開示されている。
【先行技術文献】
【特許文献】
【０００７】
【特許文献１】特開昭６３−３０２５０４号公報
【特許文献２】実開平１−５８９１４号公報
【発明の概要】
【発明が解決しようとする課題】
【０００８】
巻磁心は、長尺の合金薄帯を巻くだけで磁心にすることができるので、積層磁心の製造工程に必要な、所定の長さでの合金薄帯の切断工程や、積層工程、積層後のそれぞれの合金薄帯同士の固着工程、等が不要となる。そのため、巻磁心の製造方法において、簡易な工夫で、合金薄帯の層間の絶縁性を高める手段の確立が望まれる。
【０００９】
しかし、特許文献１および特許文献２に記載される、層間絶縁に、絶縁テープを用いる方法は、次の問題がある。軟磁性合金薄帯は板厚が５μｍ〜５０μｍ程度と非常に薄いため、薄い絶縁テープを用いたとしても、磁心における絶縁テープの占める割合が大きくなる。結果、軟磁性合金薄帯の占積率が小さくなるので、その分、巻磁心が大型化する。
【００１０】
なお、特許文献１には、前記のように、合金表面に酸化物層を形成し、合金表面に絶縁層を形成することが開示されている。この酸化物層の形成方法として、たとえばＳｉＯ２，ＭｇＯ，Ａｌ２Ｏ３等の粉末を浸積、スプレー法や電気泳動法により付着させたり、スパッター法や蒸着法でＳｉＯ２等の膜をつける方法等が開示されている。
しかしながら、軟磁性合金薄帯の表面に絶縁層を形成させる場合は、そのための別の製造工程が必要になり、製造工程が複雑になる。
【００１１】
本発明の課題は、巻磁心の製造方法において、軟磁性合金薄帯の層間の絶縁性を簡易に確保できる製造方法を提供することである。また、別の本発明の課題は、その簡易な製造方法により得られた、軟磁性合金薄帯の層間の絶縁性が確保された巻磁心を提供することである。
【課題を解決するための手段】
【００１２】
本発明の一形態は、
軟磁性合金薄帯が巻き回された巻磁心の製造方法であって、
軟磁性合金薄帯の両面に絶縁層を形成して第１の軟磁性合金薄帯とする工程と、
前記第１の軟磁性合金薄帯と、絶縁層が形成されていない第２の軟磁性合金薄帯との組合せからなる複数枚の軟磁性合金薄帯を、同時に巻き回して、前記第２の軟磁性合金薄帯の両面側に前記第１の軟磁性合金薄帯が積層された状態とする工程と、
を有する、巻磁心の製造方法である。
【００１３】
また本発明の別の形態は、
軟磁性合金薄帯が巻き回された巻磁心であって、
絶縁層が両面に形成された第１の軟磁性合金薄帯と、絶縁層が形成されていない第２の軟磁性合金薄帯との組合せからなる複数枚の軟磁性合金薄帯が巻き回されていて、前記第２の軟磁性合金薄帯の両面側に前記第１の軟磁性合金薄帯が積層されている巻磁心である。
【発明の効果】
【００１４】
本発明により、軟磁性合金薄帯の層間の絶縁性を簡易に確保できる巻磁心の製造方法を提供でき、それにより、軟磁性合金薄帯の層間の絶縁性が確保された巻磁心を低コストで提供できる。
【図面の簡単な説明】
【００１５】
【図１】本発明の巻磁心における、積層面の模式図である。
【図２】第１と第２の軟磁性合金薄帯を同時に巻き回す状態を示す概略図である。
【図３】軟磁性合金薄帯に絶縁性粒子を付着させる装置の概略図である。
【発明を実施するための形態】
【００１６】
次に本発明を実施形態によって具体的に説明するが、これら実施形態により本発明が限定されるものではない。
本発明の一形態は、
軟磁性合金薄帯が巻き回された巻磁心の製造方法であって、
軟磁性合金薄帯の両面に絶縁層を形成して第１の軟磁性合金薄帯とする工程と、
前記第１の軟磁性合金薄帯と、絶縁層が形成されていない第２の軟磁性合金薄帯との組合せからなる複数枚の軟磁性合金薄帯を、同時に巻き回して、前記第２の軟磁性合金薄帯の両面側に前記第１の軟磁性合金薄帯が積層された状態とする工程と、
を有する、巻磁心の製造方法である。
この製造方法によると、複数枚の軟磁性合金薄帯を同時に巻き回しても、軟磁性合金薄帯の層間において渦電流の発生が抑制された状態とすることができるので、１枚の軟磁性合金薄帯を巻き回す場合と比較し、巻き回す回数が低減でき、製造時間を短縮できる。
また、本発明の製造方法は、巻き回す軟磁性合金薄帯として、両面に絶縁層が形成された第１の軟磁性合金薄帯と、絶縁層が形成されていない第２の軟磁性合金薄帯とを組み合わせて用いるため、巻磁心に用いる軟磁性合金薄帯のうち、一部の軟磁性合金薄帯のみに絶縁層を形成させるだけでよいので、軟磁性合金薄帯に絶縁層を形成させる作業を減らすことができる。
また、本発明の製造方法では、第１の軟磁性合金薄帯の両面に絶縁層が形成されていて、第２の軟磁性合金薄帯の両面側に第１の軟磁性合金薄帯が積層される状態とするため、第２の軟磁性合金薄帯は、第１の軟磁性合金薄帯の両面に形成された絶縁層により、常に絶縁性が保たれる。
絶縁層は、例えば、絶縁性粒子を軟磁性合金薄帯の表面に付着させたものとすることができる。
【００１７】
上記の製造方法により得られる、本発明の別の形態は、
軟磁性合金薄帯が巻き回された巻磁心であって、
両面に絶縁層が形成された第１の軟磁性合金薄帯と、絶縁層が形成されていない第２の軟磁性合金薄帯との組合せからなる複数枚の軟磁性合金薄帯が巻き回されていて、前記第２の軟磁性合金薄帯の両面側に前記第１の軟磁性合金薄帯が積層されている巻磁心である。
【００１８】
以下に、本発明をさらに詳述するが、本発明はこれに限られない。
軟磁性合金薄帯は、例えば、合金溶湯をロール冷却して得られる、帯状の合金薄帯を採用することができる。
具体的には、軟磁性合金薄帯は、合金溶湯を用意し、回転する冷却ロールの表面に合金溶湯を吐出させることによって、冷却ロールの表面に合金溶湯の膜を形成し、冷却ロールの表面にて形成されたアモルファス状の合金薄帯を冷却ロールの表面から剥離して形成される合金薄帯を用いることができる。
剥離した合金薄帯は、巻き取りロールによってロール状に巻き取ることができる。
【００１９】
軟磁性合金薄帯は、例えば、アモルファス合金や、ナノ結晶化が可能なアモルファス合金を採用することができる。
本発明に用いる第１と第２の軟磁性合金薄帯は、どちらも同じ合金を用いることが望ましい。特に、熱処理を施す場合には、同じ合金を用いることで、両者の軟磁性合金薄帯を最適な条件で熱処理することができる。
【００２０】
アモルファス合金の組成は、例えば、Ｆｅ、ＳｉおよびＢの合計量を１００原子％としたとき、Ｓｉが０原子％以上１０原子％以下、Ｂが１０原子％以上２０原子％以下であり、残部をＦｅが占める組成とすることができる。
Ｓｉ量およびＢ量がこの範囲を外れると、ロール冷却で製造する際にアモルファス合金とすることが難しくなったり、量産性が低下したりしやすい。添加物あるいは不可避的不純物として、Ｍｎ、Ｓ、Ｃ、Ａｌ等、Ｆｅ、ＳｉおよびＢ以外の元素を含んでいてもよい。添加物や不可避不純物を含む場合、Ｆｅ、ＳｉおよびＢの合計の割合は、９５質量％以上であることが好ましく、さらには９８質量％以上であることが好ましい。
アモルファス合金は、結晶構造に由来する異方性がなく、磁壁の移動を妨げる結晶粒界が存在しないため、高磁束密度でありながら高透磁率、低損失の優れた軟磁気特性を有する。上記組成のアモルファスの合金からなる軟磁性合金薄帯は、単体で、１．４８Ｔ以上の磁束密度Ｂ８０を有するものとすることができる。
【００２１】
ナノ結晶化が可能なアモルファス合金は、例えば、一般式：（Ｆｅ1-aＭa）100-x-y-z-α-β-γＣｕxＳｉyＢzＭ’αＭ”βＸγ（原子％）（ただし、ＭはＣｏ及び／又はＮｉであり、Ｍ’はＮｂ，Ｍｏ，Ｔａ，Ｔｉ，Ｚｒ，Ｈｆ，Ｖ，Ｃｒ，Ｍｎ及びＷからなる群から選ばれた少なくとも１種の元素、Ｍ”はＡｌ，白金族元素，Ｓｃ，希土類元素，Ｚｎ，Ｓｎ，Ｒｅからなる群から選ばれた少なくとも１種の元素、ＸはＣ、Ｇｅ、Ｐ、Ｇａ、Ｓｂ、Ｉｎ、Ｂｅ、Ａｓからなる群から選ばれた少なくとも１種の元素、ａ，ｘ，ｙ，ｚ，α，β及びγはそれぞれ０≦ａ≦０．５，０．１≦ｘ≦３，０≦ｙ≦３０，０≦ｚ≦２５，５≦ｙ＋ｚ≦３０、０≦α≦２０，０≦β≦２０及び０≦γ≦２０を満たす。）により表される組成の合金からなるものを使用することができる。好ましくは、上記一般式において、ａ，ｘ，ｙ，ｚ，α，β及びγは、それぞれ０≦ａ≦０．１，０．７≦ｘ≦１．３，１２≦ｙ≦１７，５≦ｚ≦１０，１．５≦α≦５，０≦β≦１及び０≦γ≦１を満たす範囲である。
【００２２】
このナノ結晶化が可能なアモルファス合金は、ナノ結晶化のための熱処理を施すことで、平均粒径が１００ｎｍ以下のｂｃｃ−Ｆｅ固溶体結晶が組織の５０％以上を占めるナノ結晶組織を有するナノ結晶合金とすることができる。
巻磁心の製造において、ナノ結晶化の熱処理は、通常、軟磁性合金薄帯を巻き回した積層体に対して行われる。
上記組成の軟磁性合金薄帯であれば、通常４５０℃以上６５０℃以下の範囲で、ナノ結晶化の熱処理が施される。熱処理温度が４５０℃未満であると結晶化が起こりにくく、熱処理に時間がかかり過ぎ、６５０℃を超えると粗大な結晶粒が不均一に生成する恐れがあり、ナノ結晶粒を均一に得ることが難しくなるからである。
ナノ結晶化の熱処理は、磁場中で行うこともできる。
【００２３】
軟磁性合金薄帯の厚さは、５μｍ以上５０μｍ以下であることが好ましい。厚さが５μｍ未満であると、軟磁性合金薄帯の機械的強度が不十分となる傾向がある。厚さは、１０μｍ以上であることがより好ましく、更に、１５μｍ以上であることがより好ましい。一方、軟磁性合金薄帯の厚さが５０μｍを超えると、ロール冷却で作製する際、アモルファス相を安定して得ることが難しくなる傾向がある。厚さは、３５μｍ以下であることがより好ましく、更に、３０μｍ以下であることがより好ましい。
【００２４】
絶縁層について説明する。
絶縁層は、軟磁性合金薄帯に用いられる既知のものを使用することができる。例えば、絶縁性粒子を軟磁性合金薄帯の表面に付着させた絶縁層を適用することができる。
絶縁性粒子は、例えばＳｉＯ２、Ａｌ２Ｏ３、ＭｇＯ等の金属酸化物が使用できる。この場合、金属アルコキシドを含有するアルコール溶液を合金薄帯に塗布、乾燥させることにより形成させる方法、粉末の浸漬法、スプレー法、電気泳動法により付着させる方法、スパッター法や蒸着法で成膜させる方法、熱処理により合金薄帯の表面に形成させる方法など、公知の方法を適宜採用することができる。
以下、絶縁層として、絶縁性粒子を軟磁性合金薄帯の表面に付着させた実施形態で説明する。
【００２５】
本発明の一実施形態において、絶縁性粒子は、第１の軟磁性合金薄帯の両面に付着される。
図３は、第１の軟磁性合金薄帯の両面に絶縁性粒子を付着させるための装置の概略図を示すものである。
装置１００は、液槽に貯められたコーティング溶液３に、巻き出しリール２０’から巻き出された軟磁性合金薄帯２’を連続的に浸漬させることが可能な構造を有する。
巻き出しリール２０’は、ロール冷却により得られた軟磁性合金薄帯２’が巻き取られたものである。巻き出しリール２０’から巻き出された軟磁性合金薄帯２’は、複数のバーにより屈曲されながら、コーティング溶液３の中に搬送される。コーティング溶液３は、例えば、有機溶媒中に絶縁性粒子が攪拌されたものを用いることができる。コーティング溶液３の中を通過する軟磁性合金薄帯２’は、その両面に有機溶媒と共に絶縁性粒子が付着される。軟磁性合金薄帯は、コーティング溶液３から搬出された後、乾燥炉に搬入される。軟磁性合金薄帯は、乾燥炉により表面に残る有機溶媒が除去され、絶縁性粒子が両面に付着した第１の軟磁性合金薄帯１となる。こうして得られた第１の軟磁性合金薄帯1は、巻き取りリールに巻かれて、巻磁心を製造する際に使用される巻き出しリール１０となる。
なお、本実施形態においては、コーティング溶液３としてＩＰＡ（イソプロピルアルコール）を用い、絶縁性粒子として酸化物粉末（ＭｇＯ）を用いた。酸化物粉末は、ＩＰＡに対して５ｗｔ％添加した。軟磁性合金薄帯をコーティング溶液内で搬送させる際には、超音波により酸化物粉末を攪拌させた。このコーティング溶液３に軟磁性合金薄帯をおおよそ０．２秒浸漬させることにより、リボン質量に対し０．２〜１％のＭｇＯ粒子を軟磁性合金薄帯の表面に付着させた。
【００２６】
なお、絶縁性粒子が付着されていない第２の軟磁性合金薄帯は、ロール冷却により得られた軟磁性合金薄帯をそのまま使用することができる。例えば、図３で示した巻き出しリール２０’と同じものを、第２の軟磁性合金薄帯の巻き出しリールとして使用できる。
なお、軟磁性合金薄帯は、原子％で、Ｃｕ：１％、Ｎｂ：３％、Ｓｉ：１５．５％、Ｂ：６．５％、残部Ｆｅ及び不可避不純物からなる合金溶湯を単ロ−ル法により急冷した、幅５０ｍｍ、厚さ１４μｍのＦｅ基アモルファス合金薄帯を用いた。
【００２７】
図２（ａ）は、両面に絶縁性粒子が付着された第１の軟磁性合金薄帯１と、絶縁性粒子が付着されていない第２の軟磁性合金薄帯２を、同時に巻き回して巻磁心とする工程を示す概略図である。
巻き出しリール１０から第１の軟磁性合金薄帯１が巻き出され、巻き出しリール２０から第２の軟磁性合金薄帯２が巻き出される。巻き出された第１と第２の軟磁性合金薄帯は、その先端がボビン６０に固定される。ボビン６０は軸方向の断面形状が略矩形の形状を有する。ボビン６０が軸回転することで、第１の軟磁性合金薄帯１と第２の軟磁性合金薄帯２が巻き出され、そして、ボビン６０に同時に巻き回される。これにより、巻磁心５０が得られる。なお、軟磁性合金薄帯にナノ結晶化が可能なアモルファス合金薄帯を用いた場合は、ボビン６０に巻き回された後、ナノ結晶化の熱処理が施される。
なお、図２（ｂ）は、図２（ａ）と、第２の軟磁性合金薄帯が巻き出される巻き出しリール２０の配置する位置を変えたものである。具体的には、巻き出しリール１０と巻き出しリール２０の配置する位置を、ボビン６０の回転軸に対して点対象になるように配置したものである。
【００２８】
図１は、本発明で得られた巻磁心５０の積層面を軸方向に見た模式図である。巻磁心５０は、第２の軟磁性合金薄帯の両面側に第１の軟磁性合金薄帯が積層されている。言い換えれば、絶縁性粒子１ａが付着された第１の軟磁性合金薄帯１と、絶縁性粒子が付着されていない第２の軟磁性合金薄帯２が、積層方向（径方向）に交互に積層されている。
【００２９】
なお、図１の巻磁心以外の本発明の実施形態として、第１の軟磁性合金薄帯を２枚用い、第２の軟磁性合金薄帯を１枚用い、積層方向に順に、一方の第１の軟磁性合金薄帯、他方の第１の軟磁性合金薄帯、第２の軟磁性合金薄帯の３枚からなる軟磁性合金薄帯を同時に巻き回し、この３枚の組合せからなる軟磁性合金薄帯が繰り返し積層される巻磁心としてもよい。また、第１の軟磁性合金薄帯１と第２の軟磁性合金薄帯２とを２枚ずつ用い、積層方向に順に、一方の第１の軟磁性合金薄帯、一方の第２の軟磁性合金薄帯、他方の第１の軟磁性合金薄帯、他方の第２の軟磁性合金薄帯の４枚からなる軟磁性合金薄帯を同時に巻き回し、この４枚の組合せからなる軟磁性合金薄帯が繰り返し積層される、巻磁心としてもよい。このような組合せであっても、第２の軟磁性合金薄帯の両面側に第１の軟磁性合金薄帯が積層された状態となり、軟磁性合金薄帯の層間の絶縁性を保つことができる。
このように本発明は、同時に巻き回す、第１の軟磁性合金薄帯と第２の軟磁性合金薄帯との組合せを適宜変更することができる。
【００３０】
本実施形態では、第２の軟磁性合金薄帯の両面側に第１の軟磁性合金薄帯が積層されている巻き回し体を得た後、この巻き回し体を熱処理炉に入れ、無磁場中、５５０℃で６０分保持するナノ結晶化のための熱処理を行った。これにより得られる本発明の巻磁心は、第１および第２の軟磁性合金薄帯が、平均粒径が１００ｎｍ以下のｂｃｃ−Ｆｅ固溶体結晶が組織の５０％以上を占めるナノ結晶組織を有するものである。
【符号の説明】
【００３１】
１：第１の軟磁性合金薄帯、１ａ：絶縁性粒子、２：第２の軟磁性合金薄帯、３:コーティング溶液、４：乾燥炉、１０，２０：巻き出しリール、５０：巻磁心、６０：ボビン
【図１】
2020017608.tif 000003
【図２】
2020017608.tif 000004
【図３】
2020017608.tif 000005